(57)【特許請求の範囲】
【請求項１】
基板化学成分の質量百分率表示で、C：0.07%〜0.15%、Si：0.02%〜0.5%、Mn：1.3%〜1.8%、N≦0.004%、S≦0.01%、Ti≦0.20%、Nb≦0.060%、残部がFeおよび他の不可避不純物であり、且つ下の条件を同時に満足する降伏強度600ＭＰａ級高伸び率アルミニウム亜鉛溶融メッキの鋼板、
(C+Mn/6)≧0.3%；
Mn/S≧150；
Tiを添加しない時に、Nbが0.01%≦(Nb-0.22C-1.1N)≦0.06%を満足する；
Nbを添加しない時に、Tiが0.5≦Ti/C≦1.5を満足する；
TiとNbを複合添加する時に、0.04%≦(Ti+Nb)≦0.26%；
前記鋼板の降伏強度が≧600MPaであり、引張強度が≧650MPaであり、破断伸び率が≧12%であり、
前記アルミニウム亜鉛溶融メッキの鋼板は、重量百分率で、Al：48〜58%、Zn：40〜50%、Si：1.0〜2.0%、Ti：0.005〜0.050%であり、残部が不可避不純物である成分を備えたメッキ層を有することを特徴とする。
【請求項２】
前記鋼板の微細組織が、フェライト、セメンタイト、析出物と、ベイナイト、マルテンサイト及び変形帯状結晶粒からの少なくとも１種の組織とを含む複相組織であることを特徴とする請求項１に記載の降伏強度600ＭＰａ級高伸び率アルミニウム亜鉛溶融メッキの鋼板。
【請求項３】
アルミニウム亜鉛溶融メッキ後の鋼板表面が銀白色のスパングルであることを特徴とし、銀白色のスパングル結晶粒の直径が10ｍｍよりも小さい請求項１または2のいずれかに記載の降伏強度600ＭＰａ級高伸び率アルミニウム亜鉛溶融メッキの鋼板。
【請求項４】
銀白色のスパングル結晶粒の直径が5ｍｍよりも小さいことを特徴とする請求項3に記載の降伏強度600ＭＰａ級高伸び率アルミニウム亜鉛溶融メッキの鋼板。
【請求項５】
請求項1、2、3または4に記載の降伏強度600ＭＰａ級高伸び率アルミニウム亜鉛溶融メッキの鋼板表面に塗料被覆層を塗布することによってアルミニウム亜鉛溶融メッキの鋼板をカラーメッキすることによって製造される、カラーメッキの鋼板。
【請求項６】
カラーメッキ鋼板表面に塗布される塗料被覆層が、フッ化炭素被覆層、ポリエステル被覆層、シリコン変性ポリエステル被覆層、高耐候性ポリエステル被覆層あるいはポリフッ化ビニリデン被覆層であることを特徴とする請求項5に記載のカラーメッキの鋼板。
【請求項７】
1）製錬、鋳造：請求項1に記載の成分のように製錬し、鋳造し、鋳造スラブを得る；
2）熱間圧延、酸洗い：加熱出炉温度が1150〜1280℃であり、熱間圧延最終圧延温度が800〜900℃であり、熱間圧延巻取温度が500〜650℃であり、熱間圧延後の冷却方式が水冷である；
3）冷間圧延：冷間圧延圧下量が60〜80％であり、鋼帯を形成する；
4）連続焼なまし：無酸化連続焼なましアルミニウム亜鉛メッキ炉で行い、直燃加熱段、輻射管加熱段、均熱段、メッキ前冷却段、熱張力ロール区域と溶融メッキ段、メッキ後冷却を備えており、直燃加熱段時間が20〜60ｓであり、加熱温度が650〜710℃であり、輻射管加熱段が30〜60ｓであり、加熱温度が750〜840℃であり、均熱温度が750〜840℃であり、均熱段が1〜10ｓであり、メッキ前冷却段が8〜15ｓであり、熱張力ロール区域と溶融メッキ段の時間が8〜12ｓであり、メッキ後冷却の冷却速度が≧20℃/sであり、鋼帯を亜鉛ポットに浸入して溶融メッキ処理を行い、メッキ液成分が重量百分率表示で、Al：48〜58%、Zn：40〜50%、Si：1.0〜2.0%、Ti：0.005〜0.050%であり、残部が不可避不純物であり、亜鉛ポット温度が550〜610℃であり、高強度低合金アルミニウム亜鉛溶融メッキ鋼帯を得る；
5）平滑矯正、くせ取り：平滑矯正率が0.25%±0.2%であり、くせ取り率が0.2%±0.2%であることを特徴とする請求項１に記載の降伏強度600ＭＰａ級高伸び率アルミニウム亜鉛溶融メッキの鋼板の製造方法。
【請求項８】
ステップ4）のメッキ後冷却が、噴冷気または気霧冷却を使用することを特徴とする請求項7に記載の降伏強度600ＭＰａ級高伸び率アルミニウム亜鉛溶融メッキの鋼板の製造方法。
【請求項９】
前記鋼板の微細組織が、フェライト、セメンタイト、析出物と、ベイナイト、マルテンサイト及び変形帯状結晶粒からの少なくとも１種の組織とを含む複相組織であることを特徴とする請求項7に記載の降伏強度600ＭＰａ級高伸び率アルミニウム亜鉛溶融メッキの鋼板の製造方法。
【請求項１０】
アルミニウム亜鉛溶融メッキ後の鋼板表面が銀白色のスパングルであることを特徴とし、銀白色のスパングル結晶粒の直径が10ｍｍよりも小さい請求項7に記載の降伏強度600ＭＰａ級高伸び率アルミニウム亜鉛溶融メッキの鋼板の製造方法。
【請求項１１】
銀白色のスパングル結晶粒の直径が5ｍｍよりも小さいことを特徴とする請求項10に記載の降伏強度600ＭＰａ級高伸び率アルミニウム亜鉛溶融メッキの鋼板の製造方法。
【請求項１２】
方法が、カラーメッキの鋼板を得るために、請求項7、8、9、10または11に記載の方法によって製造された降伏強度600ＭＰａ級高伸び率アルミニウム亜鉛溶融メッキの鋼板表面に塗料被覆層を塗布することによってアルミニウム亜鉛溶融メッキの鋼板をカラーメッキすることを備えることを特徴とする、カラーメッキの鋼板の製造方法。
【請求項１３】
カラーメッキ鋼板表面に塗布される塗料被覆層が、フッ化炭素被覆層、ポリエステル被覆層、シリコン変性ポリエステル被覆層、高耐候性ポリエステル被覆層あるいはポリフッ化ビニリデン被覆層であることを特徴とする請求項12に記載のカラーメッキの鋼板の製造方法。
【発明の詳細な説明】
【技術分野】
【０００１】
技術分野
本発明は、冷間圧延板生産技術領域に属され、降伏強度600ＭＰａ以上級高伸び率アルミニウム亜鉛溶融メッキ・カラーメッキの鋼板及びその製造方法に関する。
【背景技術】
【０００２】
背景技術
我が国のカラーメッキ板は主に建築領域に応用されている。壁面プレッシャープレートに高強度、良好な靱性及び優れる耐食性を有することが要求されている。多くの国内ユーザー(特に建築業界のユーザー)は、伸び率を損失しない前提で、構造用カラーメッキ板に対して構造材強度の向上と軽量化によって高強度化・薄肉化及びコストの低下を実現することを需要している。目前の国内で生産されたアルミニウム亜鉛溶融メッキ鋼板はプロセス条件に限られ、降伏強度と引張強度が高い製品の伸び率が高くないため、可塑性に対して要求が高い場合に満足できない。そうすると、アルミニウム亜鉛溶融メッキ鋼板の応用と普及を大きく制限した。
【０００３】
目前、主に基板組成成分と生産プロセスをコントロールすることによって性能に優れる該類鋼板を製造している。Tiを単独で添加する、Nbを単独で添加する、あるいはTiとNbを複合添加する成分設計を選択することによって、予期性能目標に達成してきた。だが、コスト経済面と性能安定性の面から配慮すると、添加された合金種類と配合比は製品コスト、材料の性能安定性及び材料可製造性を決定する主要な要因になった。
【０００４】
中国特許CN102363857Bには１種の降伏強度550ＭＰａ構造用カラーメッキ板の生産方法は公開された。そのTiとNbは最大でそれぞれ0.005％と0.0045％であり、その降伏強度RP0.2が550〜600MPaに達して、引張強度Rmが560〜610MPaであり、その破断伸び率A80mm≧ 6%である。その強化方式は、主に低温焼なましプロセスで大部分の再結晶未完成の帯状変形組織を保持して強度を向上したが、破断伸び率が6％しかなくて、可塑性が悪かった。本発明の金相組織と異なるため、鋼板力学性能の相違を引き起こした。
【０００５】
中国特許CN100529141Cには、１種の全硬質アルミニウム亜鉛メッキ鋼板及びその生産方法は公開された。該方法で提供された鋼板の降伏強度が600MPa以上に達し、破断伸び率が≦7%である。そのTiとNbとの総含有量は0.015％〜0.100％であり、焼なまし温度を630〜710℃にコントロールしたことによって全硬質鋼板を獲得した。だが、全硬質鋼板の可塑性は成形性能への加工要求を満足できなかった。つまり、降伏強度が≧600MPaであり、引張強度が≧650MPaであり、破断伸び率が≧12%である要求を満足できなかった。
【０００６】
中国特許CN200710093976.8には、深絞り用アルミニウム亜鉛溶融メッキ鋼板及びその生産方法は公開された。該方法でIF鋼基板を使用してアルミニウム亜鉛メッキ製品を生産した。基板成分Cが≦0.01%であり、降伏強度が140〜220MPaであり、引張強度が260〜350MPaに達して、伸び率が30％よりも大きいであるが、降伏強度が≧600MPaであり、引張強度が≧650MPaである要求を満足できなかった。
【０００７】
中国特許CN103911551Aには、アルミニウム亜鉛合金溶融メッキ鋼板及びその製造方法は公開された。降伏強度が250〜310MPaであり、引張強度が300〜380MPaであり、伸び率が≧30%である製品を製造できたが、強度レベルが低かった。
【０００８】
中国特許CN104264041A発明の低合金アルミニウム亜鉛溶融メッキ鋼帯の降伏強度が410〜570MPaであり、引張強度が≧470MPaであり、伸び率が≧15%だった。そのプロセス均熱時間が40〜120ｓであり、均熱時間が長すぎで、結晶粒が粗大化になり、強度レベルが低いから、降伏強度が≧600MPaであり、引張強度が≧650MPaであり、破断伸び率が≧12%である要求を満足できなかった。
【０００９】
目前、材料が高い風揚圧力耐性、高い耐食性、高強度、高伸び率を有する要求がある鋼構造建築業界などの領域がアルミニウム亜鉛メッキ・カラーメッキの製品への需要は大きいが、降伏強度が≧600MPaであり、引張強度が≧650MPaであり、伸び率が≧12%である要求を満足する高強度低合金アルミニウム亜鉛溶融メッキ・カラーメッキ製品は国内外で空白である。
【発明の概要】
【課題を解決するための手段】
【００１０】
発明の概要
本発明の目的は、降伏強度600ＭＰａ級高伸び率アルミニウム亜鉛溶融メッキ・カラーメッキの鋼板及びその製造方法を提供することである。鋼板は降伏強度が≧600MPaであり、引張強度が≧650MPaであり、伸び率が≧12%である優良な力学性能を有し、そのメッキ層が均一且つ緻密である。製品は、良好な強靱性を有しながら、優良な耐食性をも有するため、建築、自動車などの高降伏強度と高伸び率の要求を満足できる。尚、家電、エレベーターなどの電気機器にも用いられ、高強度化・薄肉化を実現できる。
【００１１】
前記目的を達成するために、本発明の技術方案は下のようになった。
降伏強度600ＭＰａ級高伸び率アルミニウム亜鉛溶融メッキ・カラーメッキの鋼板であって、その基板化学成分質量百分率表示で、C：0.07%〜0.15%、Si：0.02%〜0.5%、Mn：1.3%〜1.8%、N≦0.004%、S≦0.01%、Ti≦0.20%、Nb≦0.060%、残部がFeおよび他の不可避不純物であり、且つ下の条件を同時に満足する鋼板：
(C+Mn/6)≧0.3%；
Mn/S≧150；
Tiを含有しない時に、Nbが0.01%≦(Nb-0.22C-1.1N)≦0.06%を満足する；
Nbを含有しない時に、Tiが0.5≦Ti/C≦1.5を満足する；
TiとNbを複合添加する時に、0.04%≦(Ti+Nb)≦0.26%。
【００１２】
本発明に記載の鋼板の微細組織は、フェライト、セメンタイト、微細な析出物と、ベイナイト、マルテンサイト及び変形帯状結晶粒のうちの少なくとも１種の組織とを含む複相組織である。本発明鋼板の降伏強度が≧600MPaであり、引張強度が≧650MPaであり、破断伸び率が≧12%である。
【００１３】
アルミニウム亜鉛溶融メッキ後の鋼板表面は細小且つ均一的な銀白色のスパングルである。亜鉛華結晶粒の直径は10ｍｍよりも小さい、好ましくは5ｍｍよりも小さい。
【００１４】
カラーメッキ鋼板表面に塗布される塗料被覆層は、塗料類別に基づいてフッ化炭素、ポリエステル(PE)、シリコン変性ポリエステル(SMP)、高耐候性ポリエステル(HDP)あるいはポリフッ化ビニリデン(PVDF)である。
【００１５】
本発明成分設計は下のようになった。
本発明鋼基板中でC、Siは最も有効で、最も安い固溶強化元素である。C、Siの含有量が増加するにつれて、固溶強化作用が増加される。だが、Siは鋼帯表面に富集され、C元素よりも顕著であり、帯鋼の浸透行為を大きく影響したため、Siの含有量を厳しくコントロールする必要がある。
【００１６】
本発明は微量合金元素Nbを添加することを使用する。Nbは鋼中でNb(C、N)等の析出物を形成する。Nbを単独で添加するときに、成分設計が式0.01%≦(Nb-0.22C-1.1N)≦0.06%を満足すると、NbはC、Nと中間相を十分的に且つ細小に形成して、材質を強化する作用を発揮する。
【００１７】
本発明は微量合金元素Tiを添加することを使用する。Tiは鋼中でTiC、TiN等の析出物を形成する。Tiを単独で添加するときに、成分設計が0.5≦Ti/C≦1.5を満足すると、特殊の炭化物TiCを大量に形成したため、良好な分散強化増強体である。
【００１８】
本発明は微量合金元素Ti、Nbを複合的に添加することを使用する時に、Nb(C、N)、TiC、TiN、（Ti、Nb）(C、N)等の強化作用のある細小析出物を形成して、マトリックスを強化する。
【００１９】
本発明はMn元素を添加することを使用する。冷却の時に、Mｎが変態温度を低下して、フェライト結晶粒を微細化して、再結晶停止温度と変態開始温度との区間を拡大して、鋼の焼入性を向上して、メッキ後の冷却過程でベイナイトまたはマルテンサイト変態を発生する。炭素鋼中で、Cの当量はその強度性能を決定する。材料の強度は大量な実験データの統計で簡単に炭素の当量で表示する。そうすると、本発明は(C+Mn/6)≧0.3%を要求する。尚、Mnは溶鋼中で無限で互い溶解できる。Mnは主に固溶強化作用を発揮するが、溶鋼中に一定量のS元素が残留され、S元素が板スラブの赤熱脆性を増加して、鋼の力学性能を悪化するマイナス効果を有するため、Sのマイナス効果を低減するために、鋼板のMn/S値を向上すべきである。そうすると、本発明は、Mnの含有量をMn/S≧150にコントロールして、Sのマイナス影響を有効に低減できる。
【００２０】
本発明はTiまたはNbを添加する後に大量の細小析出物を形成してマトリックスに分散して、マトリックスを強化する。Mn元素を添加してオーステナイト領域を拡大して鋼板の焼入性を向上して、メッキ後の急速冷却技術を合わせて、一部のベイナイトまたはマルテンサイトの強化相を獲得する。
【００２１】
本発明の降伏強度600ＭＰａ級アルミニウム亜鉛溶融メッキ・カラーメッキの鋼板の製造方法は下のステップを有する。
1）製錬、鋳造：前記成分のように製錬し、鋳造し、鋳造スラブを得る；
2）熱間圧延、酸洗い：加熱出炉温度が1150〜1280℃であり、熱間圧延最終圧延温度が800〜900℃であり、熱間圧延巻取温度が500〜650℃であり、熱間圧延後の冷却方式が水冷である；
3）冷間圧延：冷間圧延圧下量が60〜80％であり、鋼帯を形成する；
4）連続焼なまし：無酸化連続焼なましアルミニウム亜鉛メッキ炉で行い、直燃加熱段、輻射管加熱段、均熱段、メッキ前冷却段、熱張力ロール区域と溶融メッキ段、メッキ後冷却を備えており、直燃加熱段時間が20〜60ｓであり、加熱温度が650〜710℃であり、輻射管加熱段が30〜60ｓであり、加熱温度が750〜840℃であり、均熱温度が750〜840℃であり、保温段が1〜10ｓであり、メッキ後冷却段が8〜15ｓであり、熱張力ロール区域と溶融メッキ段の時間が8〜12ｓであり、メッキ後冷却の冷却速度が≧20℃/sである；
5）溶融メッキ：鋼帯を亜鉛ポットに浸入して溶融メッキ処理を行い、メッキ液成分が重量百分率表示で、Al：48〜58%、Zn：40〜50%、Si：1.0〜2.0%、Ti：0.005〜0.050%であり、残部が不可避不純物であり、亜鉛ポット温度が550〜610℃であり、高強度低合金アルミニウム亜鉛溶融メッキ鋼帯を得る；
6）平滑矯正、くせ取り：平滑矯正率が0.25%±0.2であり、くせ取り率が0.2%±0.2である。
ステップ7）のカラーメッキを更に備える。カラーメッキの塗料被覆層は、塗料類別に基づいてフッ化炭素、ポリエステル(PE)、シリコン変性ポリエステル(SMP)、高耐候性ポリエステル(HDP)あるいはポリフッ化ビニリデン(PVDF)である。
【００２２】
好ましくは、ステップ4）のメッキ後冷却は噴冷気または気霧冷却を使用する。
本発明に記載の鋼板の微細組織は、フェライト、セメンタイト、微細な析出物と、ベイナイト、マルテンサイト及び変形帯状結晶粒のうちの少なくとも１種の組織とを含む複相組織である。本発明鋼板の降伏強度が≧600MPaであり、引張強度が≧650MPaであり、破断伸び率が≧12%である。
【００２３】
本発明アルミニウム亜鉛溶融メッキ後の鋼板表面は細小且つ均一的な銀白色のスパングルである。カラーメッキ後の表面に気泡、ひび、塗り残しなどの使用へ有害である欠陥がない。
【００２４】
本発明製造方法において、本発明は、直火急速加熱、短時間保温及び急速冷却方式を使用して、急速熱処理と組織微細化を実現して、強度と伸び率を向上する。メッキ後に噴冷気または気霧冷却の方式を使用することによって、結晶粒を微細化し、強化相を獲得する。
【００２５】
本発明は、直火加熱を使用することによって加熱速度を向上して、保温時間を1〜10ｓに短縮して、結晶粒の成長を抑制して、急速熱処理と結晶粒微細化を実現できる。
【００２６】
溶融メッキアルミニウム亜鉛を焼き戻す過程中で、細小析出物は、転位のピン止め及び亜粒界の転移を阻止する作用を発揮して、再結晶結晶粒の成長を抑制して結晶粒を微細化して鋼の降伏強度と引張強度を向上して、材質を強化する目的を実現でき、同時に良好な可塑性を保持できる。例えば、噴冷風、噴気霧冷却方式のメッキ後急速冷却を使用することによって、結晶粒を微細化し、強化相を獲得する。気霧冷却とは、噴気冷却の保護気体に微細な液滴の水霧を加入して、一定の角度と射速で帯鋼表面に噴射して、帯鋼表面の熱交換効率を大きく向上する。本発明は、直火急速加熱、短時間保温及び急速冷却方式を使用して、急速熱処理と組織微細化を実現して、強度と伸び率を向上できる。
【００２７】
冷間圧延累計圧下率を60〜80％にコントロールする。適当な成分と熱間圧延プロセス後に、適切な冷間圧延圧下だけを保証することによって理想な金相組織を獲得できる。冷間圧延圧下量が低い時に、変形蓄積エネルギーが小さく、その後の焼なましの時に、再結晶を発生しにくくて、一定の冷間圧延組織を適当に保留して、強度を向上できる。
【００２８】
本発明の連続焼なましは、無酸化連続焼なましアルミニウム亜鉛メッキ炉で行い、直燃加熱段、輻射管加熱段、均熱段、メッキ前冷却段、熱張力ロール区域と溶融メッキ段、メッキ後噴気冷却又は気霧冷却を備えている。直燃加熱段時間が20〜60ｓであり、加熱温度が650〜710℃である。輻射管加熱段が30〜60ｓであり、加熱温度が750〜840℃である。均熱温度が750〜840℃であり、保温段が1〜10ｓである。メッキ後冷却段が8〜15ｓであり、熱張力ロール区域と溶融メッキ段の時間が8〜12ｓである。
【００２９】
本発明は、直火加熱を使用することによって加熱速度を向上して、同時に保温時間を1〜10ｓに短縮して、結晶粒の成長を抑制して、急速熱処理と結晶粒の微細化を実現できる。合金の加入で、高強度低合金鋼が焼なまし温度に対して相当敏感であるため、焼なまし段の各段の温度と保温時間を厳しくコントロールすべきである。
【００３０】
実際生産後の検測によって、本発明の600ＭＰａ級高伸び率アルミニウム亜鉛溶融メッキ・カラーメッキの鋼板の降伏強度が600〜650ＭＰａであり、引張強度が≧700MPaであり、破断伸び率が≧12%だった。アルミニウム亜鉛溶融メッキ後の基板は、均一のフェライト＋セメンタイト＋ベイナイト＋マルテンサイト＋変形帯状結晶粒＋細小析出物の多相組織だった。鋼板の表面が細小且つ均一的な銀白色のスパングルだった。カラーメッキ後の表面に気泡、ひび及び塗り残しなどの使用へ有害である欠陥がなかった。
【００３１】
従来技術と比較すると、本発明は、設備の改装が必要でなくて、製造プロセスが簡単であり、高耐食性、耐熱性を有しながら、優良な強靱性能を有するアルミニウム亜鉛溶融メッキ製品を製造できる。尚、本発明の製品の強度が高いし、可塑性も良好である。尚、メッキ層は、均一且つ緻密であり、その厚みも適当であり、カラーメッキ後の光沢度が良好であるため、建築、家電などの業界に広く用いられ、アルミニウム亜鉛メッキ製品の応用領域を広く拡大した。
図面の簡単な説明
【図面の簡単な説明】
【００３２】
【図１】図1は本発明実施例1鋼基板の金相写真である；
【図２】図2は本発明実施例2鋼基板の金相写真である；
【図３】図3は本発明実施例3鋼基板の金相写真である。
【発明を実施するための形態】
【００３３】
発明を実施するための形態  
以下、実施例と図面と結合しながら、本発明についてさらに説明する。
【００３４】
表1は本発明実施例の鋼帯鋼基板とメッキ層との化学成分であり、残部がFeおよび不可避不純物である。
【００３５】
表2は本発明実施例の熱間圧延と冷間圧延とのプロセス条件であり、3は本発明実施例の連続焼なましプロセス条件である。
【００３６】
表4は本発明実施例鋼板の力学性能である。
【００３７】
【表１】
0006797901.tif 000002
【００３８】
【表２】
0006797901.tif 000003
【００３９】
【表３】
0006797901.tif 000004
【００４０】
【表４】
0006797901.tif 000005
【００４１】
実施例1
降伏強度600ＭＰａ級高伸び率アルミニウム亜鉛溶融メッキ・カラーメッキの鋼板(カラーメッキ後の鋼板の厚みが0.6ｍｍだった)の製造方法は下のステップを有した。
1）製錬：溶融鉄の脱硫を行い、転炉製錬して、鋳造して、鋳造スラブを得た。その化学重量百分率で表示すると、C：0.12%、Si：0.075%、Mn：1.5%、N：0.0015%、S：0.008%、Ti：0.001%、Nb：0.045%、残部がFeおよび他の不可避不純物だった；
2）熱間圧延、酸洗い：熱間圧延出炉温度が1230℃であり、熱間圧延最終圧延温度が860℃であり、熱間圧延巻取温度が550℃であり、巻曲前に水焼入れ冷却して、熱間圧延板の厚みが2.7ｍｍだった；
3）冷間圧延：累計圧下率を80％にコントロールして、冷間圧延板の厚みが0.56ｍｍだった；
4）連続焼なまし：無酸化連続焼なまし炉で行い、直火加熱段、輻射管加熱段、均熱及び冷却処理を備えており、直火加熱段が28ｓであり、加熱温度が660℃であり、誘導加熱時間が38ｓであり、均熱温度が770℃であり、均熱時間が3ｓであり、冷却温度が600℃であり、冷却時間が11ｓだった。保温温度が低かったため、一定の冷間圧延組織強化マトリックスを保留できた；
5）アルミニウム亜鉛溶融メッキ：両面アルミニウム亜鉛溶融メッキ金属層の重量を150g/
m2にコントロールした。そのメッキ層組成は重量百分比表示で、Al：48%、Zn：50%、Si：1%、Ti：0.01%であり、残部が不純物だった。帯鋼を亜鉛ポットに進入した温度を600℃にコントロールして、アルミニウム亜鉛液の温度を580℃にコントロールした。溶融メッキ後の冷却方式は噴冷気冷却だった。急速冷却方式を使用した。基板が均一なフェライト＋セメンタイト＋ベイナイト＋マルテンサイト＋一部の変形帯状結晶粒＋細小析出物の多相組織だった。図1を参照。
6）平滑矯正、くせ取り、巻いて、使用に備えた；
7）選択的にカラーメッキをした。最終製品の厚みが0.6ｍｍだった。
試験で検測したところ、降伏強度RP0.2が640MPaであり、引張強度Rmが678MPaであり、破断伸び率A80mmが13.5%だった。
実施例2
降伏強度600ＭＰａ級高伸び率アルミニウム亜鉛溶融メッキ・カラーメッキの鋼板(カラーメッキ後の鋼板の厚みが0.8ｍｍだった)の製造方法は下のステップを有した。
1）製錬：溶融鉄の脱硫を行い、転炉製錬して、鋳造して、鋳造スラブを得た。その化学重量百分率で表示すると、C：0.08%、Si：0.05%、Mn：1.7%、N：0.0018%、S：0.006%、Ti：0.001%、Nb：0.045%、残部がFeおよび他の不可避不純物だった；
2）熱間圧延、酸洗い：熱間圧延出炉温度が1220℃であり、熱間圧延最終圧延温度が850℃であり、熱間圧延巻取温度が600℃であり、巻曲前に水焼入れ冷却して、熱間圧延板の厚みが2.0ｍｍだった；
3）冷間圧延：累計圧下率を62％にコントロールして、冷間圧延板の厚みが0.76ｍｍだった；圧下量が低かったため、再結晶温度を向上して、再結晶完成時間を増加して、該プロセスで一定の冷間圧延組織強化マトリックスを保留できた。
4）連続焼なまし：無酸化連続焼なまし炉で行い、直火加熱段、輻射管加熱段、均熱及び冷却処理を備えており、直火加熱段が32ｓであり、加熱温度が700℃であり、誘導加熱時間が44ｓであり、均熱温度が820℃であり、均熱時間が4ｓであり、冷却温度が590℃であり、冷却時間が12ｓだった；
5）アルミニウム亜鉛溶融メッキ：両面アルミニウム亜鉛溶融メッキ金属層の重量を150g/m2にコントロールした。そのメッキ層組成は重量百分比表示で、Al：54%、Zn：44%、Si：1%、Ti：0.01%だった。帯鋼を亜鉛ポットに進入した温度を600℃にコントロールして、アルミニウム亜鉛液の温度を590℃にコントロールした。溶融メッキ後の冷却方式が気霧冷却だった。急速冷却方式を使用した。基板が均一なフェライト＋セメンタイト＋少量のベイナイト＋少量のマルテンサイト＋少量の変形帯状結晶粒＋細小析出物の多相組織だった。図2を参照。
6）平滑矯正、くせ取り、巻いて、使用に備えた；
7）カラーメッキをした。最終製品の厚みが0.8ｍｍだった。
試験で検測したところ、降伏強度RP0.2が627MPaであり、引張強度Rmが711MPaであり、破断伸び率A80mmが13.5%だった。
実施例3
降伏強度600ＭＰａ級高伸び率アルミニウム亜鉛溶融メッキ・カラーメッキの鋼板(カラーメッキ後の鋼板の厚みが0.75ｍｍだった)の製造方法は下のステップを有した。
1）製錬：溶融鉄の脱硫を行い、転炉製錬して、鋳造して、鋳造スラブを得た。その化学重量百分率で表示すると、C：0.15%、Si：0.3%、Mn：1.4%、N：0.0031%、S：0.01%、Ti：0.087%、Nb：0.011%、残部がFeおよび他の不可避不純物だった；
2）熱間圧延、酸洗い：熱間圧延出炉温度が1230℃であり、熱間圧延最終圧延温度が880℃であり、熱間圧延巻取温度が650℃であり、巻曲前に水焼入れ冷却して、熱間圧延板の厚みが2.6ｍｍだった；
3）冷間圧延：累計圧下率を71％にコントロールして、冷間圧延板の厚みが0.72ｍｍだった；圧下量が適度だった。
4）連続焼なまし：無酸化連続焼なまし炉で行い、直火加熱段、輻射管加熱段、均熱及び冷却処理を備えており、直火加熱段が31ｓであり、加熱温度が680℃であり、誘導加熱時間が42ｓであり、均熱温度が780℃であり、均熱時間が4ｓであり、冷却温度が600℃であり、冷却時間が11ｓだった；
5）アルミニウム亜鉛溶融メッキ：両面アルミニウム亜鉛溶融メッキ金属層の重量を150g/m2にコントロールした。そのメッキ層組成は重量百分比表示で、Al：52%、Zn：45%、Si：2%、Ti：0.05%だった。帯鋼を亜鉛ポットに進入した温度を600℃にコントロールして、アルミニウム亜鉛液の温度を600℃にコントロールした。溶融メッキ後の冷却方式が気霧冷却だった。急速冷却方式を使用した。基板が均一なフェライト＋セメンタイト＋ベイナイト＋マルテンサイト＋変形帯状結晶粒＋細小析出物の多相組織だった。図3を参照。
6）平滑矯正、くせ取り、巻いて、使用に備えた；
7）カラーメッキをした。最終製品の厚みが0.75ｍｍだった。
試験で検測したところ、降伏強度RP0.2が619MPaであり、引張強度Rmが702MPaであり、破断伸び率A80mmが13.4%だった。
参考例
降伏強度600ＭＰａ級高伸び率アルミニウム亜鉛溶融メッキ・カラーメッキの鋼板(カラーメッキ後の鋼板の厚みが0.7ｍｍだった)の製造方法は下のステップを有した。
1）製錬：溶融鉄の脱硫を行い、転炉製錬して、鋳造して、鋳造スラブを得た。その化学重量百分率で表示すると、C：0.10%、Si：0.2%、Mn：1.6%、N：0.001%、S：0.009%、Ti：0.17%、Nb：0.001%、残部がFeおよび他の不可避不純物だった；
2）熱間圧延、酸洗い：熱間圧延出炉温度が1170℃であり、熱間圧延最終圧延温度が890℃であり、熱間圧延巻取温度が630℃であり、巻曲前に水焼入れ冷却して、熱間圧延板の厚みが1.95ｍｍだった；
3）冷間圧延：累計圧下率を66％にコントロールして、冷間圧延板の厚みが0.66ｍｍだった；
4）連続焼なまし：無酸化連続焼なまし炉で行い、直火加熱段、輻射管加熱段、均熱及び冷却処理を備えており、直火加熱段が31ｓであり、加熱温度が680℃であり、誘導加熱時間が42ｓであり、均熱温度が835℃であり、均熱時間が3ｓであり、冷却温度が560℃であり、冷却時間が11ｓだった；
5）アルミニウム亜鉛溶融メッキ：両面アルミニウム亜鉛溶融メッキ金属層の重量を150g/m2にコントロールした。そのメッキ層組成は重量百分比表示で、Al：51%、Zn：47%、Si：1%、Ti：0.02%であり、残部が不純物だった。帯鋼を亜鉛ポットに進入した温度を560℃にコントロールして、アルミニウム亜鉛液の温度を580℃にコントロールした。溶融メッキ後の冷却方式が噴冷気冷却だった。急速冷却方式を使用した。基板が均一なフェライト＋セメンタイト＋ベイナイト＋マルテンサイト＋一部の変形帯状結晶粒＋細小析出物の多相組織だった；
6）平滑矯正、くせ取り、巻いて、使用に備えた；
7）選択的にカラーメッキをした。最終製品の厚みが0.7ｍｍだった。
試験で検測したところ、降伏強度RP0.2が623MPaであり、引張強度Rmが708MPaであり、破断伸び率A80mmが14.5%だった。
実施例5
降伏強度600ＭＰａ級高伸び率アルミニウム亜鉛溶融メッキ・カラーメッキの鋼板(カラーメッキ後の鋼板の厚みが0.7ｍｍだった)の製造方法は下のステップを有した。
1）製錬：溶融鉄の脱硫を行い、転炉製錬して、鋳造して、鋳造スラブを得た。その化学重量百分率で表示すると、C：0.13%、Si：0.09%、Mn：1.5%、N：0.004%、S：0.008%、Ti
：0.001%、Nb：0.051%、残部がFeおよび他の不可避不純物だった；
2）熱間圧延、酸洗い：熱間圧延出炉温度が1190℃であり、熱間圧延最終圧延温度が840℃
であり、熱間圧延巻取温度が590℃であり、巻曲前に水焼入れ冷却して、熱間圧延板の厚みが2.03ｍｍだった；
3）冷間圧延：累計圧下率を70％にコントロールして、冷間圧延板の厚みが0.61ｍｍだった；
4）連続焼なまし：無酸化連続焼なまし炉で行い、直火加熱段、輻射管加熱段、均熱及び冷却処理を備えており、直火加熱段が46ｓであり、加熱温度が680℃であり、誘導加熱時間が48ｓであり、均熱温度が760℃であり、均熱時間が7ｓであり、冷却温度が600℃であり、冷却時間が11ｓだった。保温温度が低かったため、一定の冷間圧延組織強化マトリックスを保留できた。
5）アルミニウム亜鉛溶融メッキ：両面アルミニウム亜鉛溶融メッキ金属層の重量を150g/m2にコントロールした。そのメッキ層組成は重量百分比表示で、Al：52%、Zn：46%、Si：1%、Ti：0.03%であり、残部が不純物だった。帯鋼を亜鉛ポットに進入した温度を600℃にコントロールして、アルミニウム亜鉛液の温度を600℃にコントロールした。溶融メッキ後の冷却方式が噴冷気冷却だった。急速冷却方式を使用した。基板が均一なフェライト＋セメンタイト＋ベイナイト＋マルテンサイト＋一部の変形帯状結晶粒＋細小析出物の多相組織だった；
6）平滑矯正、くせ取り、巻いて、使用に備えた；
7）選択的にカラーメッキをした。最終製品の厚みが0.65ｍｍだった。
試験で検測したところ、降伏強度RP0.2が641MPaであり、引張強度Rmが685MPaであり、破断伸び率A80mmが13.2%だった。
実施例6
降伏強度600ＭＰａ級高伸び率アルミニウム亜鉛溶融メッキ・カラーメッキの鋼板(カラーメッキ後の鋼板の厚みが0.7ｍｍだった)の製造方法は下のステップを有した。
1）製錬：溶融鉄の脱硫を行い、転炉製錬して、鋳造して、鋳造スラブを得た。その化学重量百分率で表示すると、C：0.12%、Si：0.09%、Mn：1.5%、N：0.004%、S：0.008%、Ti：0.04%、Nb：0.035%、残部がFeおよび他の不可避不純物だった；
2）熱間圧延、酸洗い：熱間圧延出炉温度が1160℃であり、熱間圧延最終圧延温度が810℃であり、熱間圧延巻取温度が510℃であり、巻曲前に水焼入れ冷却して、熱間圧延板の厚みが2.35ｍｍだった；
3）冷間圧延：累計圧下率を72％にコントロールして、冷間圧延板の厚みが0.66ｍｍだった；
4）連続焼なまし：無酸化連続焼なまし炉で行い、直火加熱段、輻射管加熱段、均熱及び冷却処理を備えており、直火加熱段が31ｓであり、加熱温度が680℃であり、誘導加熱時間が42ｓであり、均熱温度が780℃であり、均熱時間が3ｓであり、冷却温度が585℃であり、冷却時間が11ｓだった。保温温度が低かったため、一定の冷間圧延組織強化マトリックスを保留できた。
5）アルミニウム亜鉛溶融メッキ：両面アルミニウム亜鉛溶融メッキ金属層の重量を150g/m2にコントロールした。そのメッキ層組成は重量百分比表示で、Al：51%、Zn：47%、Si：1%、Ti：0.03%であり、残部が不純物だった。帯鋼を亜鉛ポットに進入した温度を585℃にコントロールして、アルミニウム亜鉛液の温度を550℃にコントロールした。溶融メッキ後の冷却方式が噴冷気冷却だった。急速冷却方式を使用した。基板が均一なフェライト＋セメンタイト＋ベイナイト＋マルテンサイト＋一部の変形帯状結晶粒＋細小析出物の多相組織だった；
6）平滑矯正、くせ取り、巻いて、使用に備えた；
7）選択的にカラーメッキをした。最終製品の厚みが0.7ｍｍだった。
試験で検測したところ、降伏強度RP0.2が611MPaであり、引張強度Rmが680MPaであり、破断伸び率A80mmが14.2%だった。
【図１】
0006797901.tif 000006
【図２】
0006797901.tif 000007
【図３】
0006797901.tif 000008